본 발명은 액체 촉매가 포함되고 충전이 가능한 구조의 이차전지 리튬-이산화황 전지에 관한 것이며, 더욱 상세하게는 요오드화리튬 액체 촉매를 전해질에 포함하고, 니켈 메쉬 지지체에 다공성 탄소인 케첸블랙을 기반으로 한 양극활물질을 포함하며 이산화황 기체 출입이 가능하게 한 양극을 사용하여 방전뿐 아니라 충전이 가능하게 한 구조의 리튬-이산화황 전지에 관한 것이다. 본 발명에 따라 기존에 일차전지로 가능성이 제한되고 있던 리튬-이산화황 전지를, Li2S2O4가 양극(Cathode)에서 생성되고 분해될 수 있는 구조를 만들어, 방전뿐 아니라 충전도 가능하게 하여 이차전지로 발전시킬 수 있는 가능성을 제공하는 효과가 있다. 또한 리튬-이산화황 전지에 액상 촉매를 최초로 적용하였고, 충전 과전압이 0.3V 이하로 줄고 1000 mAh/g 조건에서 25회 이상 사이클을 수행하는 데 성공하여, 기존의 리튬-이산화황 전지보다 향상된 에너지 효율을 나타내는 효과를 보인다.
주어진 문장을 읽고 간략하게 요약해주세요.

문장: 
[ 발명의 명칭 ]
액체 촉매가 포함된 충전가능한 리튬-이산화황 전지Rechargeable Li-SO2 battery with soluble catalyst
[ 기술분야 ]
본 발명은 액체 촉매가 포함되고 충전이 가능한 구조의 이차전지 리튬-이산화황 전지에 관한 것이며, 더욱 상세하게는 요오드화리튬 액체 촉매를 전해질에 포함하고, 니켈 메쉬 지지체에 다공성 탄소인 케첸블랙을 기반으로 한 양극활물질을 포함하며 이산화황 기체 출입이 가능하게 한 양극을 사용하여 방전뿐 아니라 충전이 가능하게 한 구조의 리튬-이산화황 전지에 관한 것이다.
[ 배경기술 ]
최근 환경보호와 공해문제가 심각해짐에 따라 이의 해결을 위해 세계적으로 대체에너지 개발에 대한 요구가 높아지고 있다. 특히 효율성이 높고 용량이 큰 배터리의 개발이 대체에너지 개발의 한 분야로 활발하게 이루어지고 있다.리튬-공기 전지의 경우 최근 휴대용 전자기기, 전기자동차 등의 전원으로서 개발 양상이 주목받고 있는데, 이는 기존의 리튬 이온 전지에 비해 현저히 높은 에너지 밀도를 나타내고 소형화, 경량화 등이 용이한 장점을 가지기 때문이다. 그런데 리튬-공기와 유사한 원리의 리튬-이산화황 전지에 대해서는 연구가 충분히 이뤄지지 못하였다. 이는 리튬-이산화황 전지는 충전이 불가능한 1차전지로만 사용된다고 생각되었기 때문이다.하지만 기존의 1차 전지를 다시 분석함으로써 새로운 2차 전지의 개발이 가능할 수 있다. 현재 차세대 전지로 각광받고 있는 금속-공기 전지는 기존에 1차전지로만 사용되던 것으로부터 2차 전지로 진화한 대표적인 사례이다. 비록 금속-공기 전지는 초기에 1차 전지로만 사용 되었지만, 현재는 대용량과 높은 효율/수명특성으로 차세대 전지로 가장 큰 기대를 모으고 있는 것이다. 이렇게 기존의 1차 전지에 대한 재분석은 새로운 종류의 2차 전지 시장을 여는 가능성을 낳는다. 리튬-이산화황 전지의 개념은 일찍이 1970년대에 시작 되었으며 리튬과 전해질에 녹아있는 이산화황의 직접적인 반응으로 Li2S2O4 (Lithium dithionite)를 방전 산화물로 형성하게 된다. 리튬과 이산화황의 반응은 무거운 redox host (Fe, Ni 등)를 필요로 하지 않기 때문에, 이론적으로 기존의 리튬 이온 전지 보다 높은 용량을 나타내게 된다. 하지만 처음 개발 당시에는 리튬-이산화황 전지가 반응 생성물로 고체 생성물을 형성하기 때문에 재충전이 불가능하다고 여겨져 왔다. 하지만 현재 각광 받고 있는 리튬-공기 전지도 고체 반응 생성물을 기반으로 하며 이차전지로서 충전이 가능하기 때문에, 이차전지로서 리튬-이산화황 전지의 가능성을 다시 살펴볼 가치가 있다. 기존에 리튬-이산화황 전지의 재충전 특성, 에너지 효율, 수명 특성 등에 대해 거의 알려진 바가 없고 반응 메커니즘 및 열화의 원인 또한 알려진 바가 적었다.리튬-이산화황 전지는 잘 알려진 리튬-산소 전지의 전지 화학과 몇 가지 유사한 특징들을 가질 것이라 여겨졌고, 마찬가지로 양극에 고체상의 반응 생성물을 형성하기 때문에, 넓은 비표면적을 가지는 다공성 탄소 표면 형태 전극에 고체상의 생성물을 잘 축적하도록 하는 것이 중요하다. 또한 사용하는 전극과 전해질의 조합에 따라, 그리고 촉매 사용의 유무에 따라 전지의 전기화학적 특성에 영향을 줄 수 있다.  이에 따라, 본 발명자들은 요오드화리튬 액체 촉매를 전해질에 포함하고, 니켈 메쉬 지지체에 다공성 탄소인 케첸블랙을 기반으로 한 양극활물질을 포함하며 이산화황 기체 출입이 가능하게 한 양극을 사용하여, 방전뿐 아니라 충전이 가능하다는 것에 대해 고체상 물질인 Li2S2O4가 생성되고 분해되는 것을 확인하여 발명을 완성하였다.관련 종래 기술의 예로는 대한민국 특허공개공보 제10-2011-0119575호(발명의 명칭 : 리튬 공기 전지)가 있다. 이 발명은 리튬-공기 전지를 상용화 및 대형화 하는 것을 목적으로 충방전의 안정성을 개선하기 위해 탄소계 양극활물질을 부가하고 음극은 리튬의 합금으로 구성한 발명인데, 리튬-이산화황 전지에 대해서는 충방전을 가능하게 하는 구조를 제시하지 못하였고, 전지의 효율을 높이는 액체 촉매에 대해서도 제시하지 못한 한계점이 있었다. 
[ 발명의 개요 ]

[ 해결하려는 과제 ]
본 발명의 목적은, 기존의 리튬-이산화황 일차전지의 재충전 가능성을 시험하고, 그에 따른 에너지 효율과 수명 특성을 바탕으로 이차전지로서의 가능성을 검증하는 것에 있다. 리튬-이산화황 전지에 액상 촉매를 적용하여 전지의 효율을 높이는 것도 과제이다. 
[ 과제의 해결 수단 ]
상기 목적을 달성하기 위하여, 본 발명은 지지체, 그리고 상기 지지체에 위치하는 양극(cathode) 활물질층을 포함하는 양극; 리튬 금속의 합금을 포함하는 음극(anode); 촉매를 포함하는 전해질; 및 이산화황을 양극에 공급하는 장치를 구비하는 리튬-이산화황 전지를 제공한다.상기 리튬-이산화황 전지는 충전과 방전이 가능한 이차전지인 것을 특징으로 한다.상기 양극 지지체는 니켈 메쉬 지지체인 것을 특징으로 한다.상기 양극 활물질층은 탄소계 물질인 것을 특징으로 한다.상기 탄소계 물질은 천연 흑연, 인조 흑연, 카본 블랙, 아세틸렌 블랙, 케첸블랙, 탄소섬유, 탄소나노튜브 또는 이들의 조합을 포함하는 것을 특징으로 한다.상기 탄소계 물질은 케첸블랙과 Kynar 2801 바인더를 8:2의 중량비로 NMP(N-methy-2-pyrrolidone) 용매에 혼합하여 분산시키고 지지체에 접착시킨 것을 특징으로 한다.상기 전해질은 이산화황이 용해된 것을 특징으로 한다.상기 전해질은 LiTFSI(lithium bis(trifluoromethane)sulfonamide)를 1M 농도로 TEGDME(tetraethylene glycol dimethylether) 용매에 녹인 것을 특징으로 한다.상기 촉매는 액체상의 요오드화 리튬(LiI) 촉매인 것을 특징으로 한다.상기 이산화황을 양극에 공급하는 장치는 스와즐락(swagelok) 타입 셀의 전극에 이산화황을 공급하는 밸브인 것을 특징으로 한다.상기 리튬-이산화황 전지는 스와즐락(swagelok) 타입, 코인 형태 또는 파우치 형태를 포함하는 것을 특징으로 한다.
[ 발명의 효과 ]
본 발명에 따라 기존에 일차전지로 가능성이 제한되고 있던 리튬-이산화황 전지를, Li2S2O4가 양극(Cathode)에서 생성되고 분해될 수 있는 구조를 만들어, 방전뿐 아니라 충전도 가능하게 하여 이차전지로 발전시킬 수 있는 가능성을 제공하는 효과가 있다. 또한 리튬-이산화황 전지에 액상 촉매를 최초로 적용하였고, 충전 과전압이 0.3V 이하로 줄고  1000 mAh/g 조건에서 25회 이상 사이클을 수행하는 데 성공하여, 기존의 리튬-이산화황 전지보다 향상된 에너지 효율을 나타내는 효과를 보인다.
[ 도면의 간단한 설명 ]
도 1은 외부의 이산화황 기체를 이용하여 재충전이 가능하도록 한 리튬-이산화황 전지 방전(discharge)과 충전(charge)시의 작동 개념도이다. 도 2는 (a)는 리튬-이산화황 전지의 기본적 충전 및 방전에 대한 전기화학 시험 결과 그래프이다. 리튬-공기 전지의 전기화학 시험 결과도 같이 표시되었다. (b)는 리튬-이산화황 전지의 반응 경로와 속도론에 의해 발생하는 과전압을 살펴보기 위해 수행한 정전류 단속 적정법 결과 그래프이다.도 3은 리튬-이산화황 전지에 대한 X선 회절 분석법 결과 그래프이다.도 4는 방전(1-3단계)과 충전(4-6단계) 과정에서 나타나는 반응 생성물 모양의 변화 양상을 보이는 주사전자현미경 사진이다.도 5는 (a)는 촉매의 유무에 따른 리튬-이산화황 전지의 차이를 비교한 결과 그래프이다. 리튬-공기 전지의 경우도 비교를 위해 같이 표시되었다. (b)는 방전과 충전 후를 비교한 X선 회절 분석 결과 그래프이다.
[ 발명을 실시하기 위한 구체적인 내용 ]
이하, 본 발명을 상세히 설명한다.일 관점에서 본 발명은, 지지체, 그리고 상기 지지체에 위치하는 양극 활물질층을 포함하는 양극; 리튬 금속의 합금을 포함하는 음극; 촉매를 포함하는 전해질; 및 이산화황을 양극에 공급하는 장치를 구비하는 리튬-이산화황 전지를 제공한다. 상기 양극과 상기 음극 사이에 배치되는 세퍼레이터, 그리고 상기 양극, 상기 음극 및 상기 세퍼레이터를 함침하는 전해액을 더 포함할 수 있다.상기 양극은 리튬 공기 전지 제작시 열린 구조로 설계한다. 양극을 공기가 통하는 구조로 설계 하여 이산화황이 전지에 유입되거나 유출될 수 있다.상기 이산화황을 양극에 공급하는 장치는 스와즐락(swagelok) 타입 셀의 전극에 이산화황을 공급하는 밸브가 될 수 있다. (도 6)과 같이 Swagelok 타입 셀의 전극에 1/2 인치 직경의 스테인리스(SUS316) 관과 밸브를 사용함으로써 이산화황의 유입과 유출을 자유롭게 한 것을 특징으로 한다.상기 세퍼레이터는 단일막 또는 다층막일 수 있으며, 예컨대 폴리에틸렌, 폴리프로필렌, 폴리비닐리덴 플루오라이드 또는 이들의 조합으로 만들어질 수 있다.상기 리튬-이산화황 전지는 충전과 방전이 가능한 이차전지인 것을 특징으로 한다.상기 지지체로는 알루미늄(Al), 니켈(Ni), 철(Fe), 티타늄(Ti), 스테인리스 등을 사용할 수 있으나, 이에 한정되는 것은 아니다. 상기 지지체의 형상으로는 박 형상, 판 형상, 메쉬(또는 그리드) 형상, 폼(또는 스펀지) 형상 등을 들 수 있다. 상기 양극 지지체는 니켈 메쉬 지지체인 것을 특징으로 한다. 상기 양극활물질은 전극에 도전성을 부여하기 위해 사용되는 것으로서, 구성되는 전지에 있어서 화학변화를 야기하지 않고 전자 전도성 재료이면 어떠한 것도 사용 가능하다. 상기 양극활물질의 구체적인 예로는 탄소계 물질, 금속 분말, 금속 섬유 또는 이들의 조합을 들 수 있다. 상기 탄소계 물질로는 다공질 구조를 가지고 큰 비표면적을 가지는 것이 좋은데, 이러한 예로는 천연 흑연, 인조 흑연, 카본 블랙, 아세틸렌 블랙, 케첸블랙, 탄소섬유, 탄소나노튜브 또는 이들의 조합을 들 수 있다.상기 양극 활물질층은 탄소계 물질인 것을 특징으로 한다.상기 탄소계 물질은 천연 흑연, 인조 흑연, 카본 블랙, 아세틸렌 블랙, 케첸블랙, 탄소섬유, 탄소나노튜브 또는 이들의 조합을 포함하는 것을 특징으로 한다.상기 탄소계 물질은 케첸블랙과 Kynar 2801 바인더를 8:2의 중량비로 NMP(N-methy-2-pyrrolidone) 용매에 혼합하여 분산시키고 지지체에 접착시킨 것을 특징으로 한다.상기 바인더는 양극 활물질 입자들을 서로 잘 부착시키고, 또한 양극 활물질을 집전체에 잘 부착시키는 역할을 하며, 구체적인 예로는 폴리비닐알콜, 카르복시메틸셀룰로즈, 히드록시프로필셀룰로즈, 디아세틸셀룰로즈, 폴리비닐클로라이드, 카르복실화된 폴리비닐클로라이드, 폴리비닐플루오라이드, 에틸렌 옥사이드를 포함하는 폴리머, 폴리비닐피롤리돈, 폴리우레탄, 폴리테트라플루오로에틸렌, 폴리비닐리덴 플루오라이드, 폴리에틸렌, 폴리프로필렌, 스티렌-부타디엔 러버, 아크릴레이티드 스티렌-부타디엔 러버, 에폭시 수지, 나일론 등을 들 수 있으나, 이에 한정되는 것은 아니다.상기 바인더는 상기 양극 활물질 층 총량에 대하여 5 내지 30 중량%로 포함될 수 있다. 상기 바인더가 상기 함량 범위 내로 포함될 경우 충방전시 안정한 리튬 공기 전지를 구현할 수 있다.상기 전해액으로는 비수성 유기 용매를 사용할 수 있으며, 전지의 전기화학적 반응에 관여하는 이온들이 이동할 수 있는 매질 역할을 한다. 상기 비수성 유기 용매로는 카보네이트계, 에스테르계, 에테르계, 케톤계, 알코올계 및 비양성자성 용매에서 선택될 수 있다.상기 전해액은 리튬염을 포함할 수 있다.상기 리튬염은 상기 비수성 유기 용매에 용해되어, 전지 내에서 리튬 이온의 공급원으로 작용하여 리튬 공기 전지의 작동을 가능하게 하고, 양극과 음극 사이의 리튬 이온의 이동을 촉진하는 역할을 하는 물질이다.상기 리튬염의 농도는 약 0.1M 내지 약 2.0M 범위 내에서 사용하는 것이 바람직하다. 리튬염의 농도가 상기 범위에 포함되면, 전해액이 적절한 전도도 및 점도를 가지므로 우수한 전해액 성능을 나타낼 수 있고, 리튬 이온이 효과적으로 이동할 수 있다.상기 전해질은 이산화황이 용해된 것을 특징으로 한다.상기 전해질은 LiTFSI(lithium bis(trifluoromethane)sulfonamide)를 1M 농도로 TEGDME(tetraethylene glycol dimethylether) 용매에 녹인 것을 특징으로 한다. 일반적으로 리튬 이온 배터리에서는 EC/DMC 전해질을 많이 사용하지만, 양극이 오픈되어 있는 구조에서는 EC/DMC 전해질의 점도가 낮아서 휘발되어 버린다. 따라서 점도(viscosity)가 높은 TEGDME 전해질을 사용한다.상기 촉매는 액체상의 요오드화 리튬(LiI) 촉매인 것을 특징으로 한다.상기 리튬-이산화황 전지는 스와즐락(swagelok) 타입, 코인 형태 또는 파우치 형태를 포함하는 것을 특징으로 한다.이하 본 발명의 실시예에 대하여 첨부된 도면을 참조하여 그 구성 및 작용을 설명한다. 이 실시예는 오로지 본 발명을 예시하기 위한 것으로서, 본 발명의 범위가 이들 실시예에 의해 제한되는 것으로 해석되지 않는 것은 당업계에서 통상의 지식을 가진 자에게 있어서 자명할 것이다. 실시예 1. 리튬-이산화황 전지의 제조리튬-이산화항 일차전지는 리튬 금속을 음극으로, 이산화황이 용해된 유기 전해질에 담겨 있는 다공성 탄소를 양극으로 사용하였다. 구체적으로는 리튬 메탈(1/2 inch 직경)을 음극(Anode)으로 사용하였으며 glass fiber separator (Whatman GF/D microfiber paper, 2.7 μm pore size)를 분리막으로 사용하여 전극을 제조 하였다. 양극재의 구성은 Ketjen black (KB, EC 600JD, IlshinChemtech) 과 Kynar 2801 바인더를 8:2의 비율로 NMP (N-methy-2-pyrrolidone, NMP, Sigma-Aldrich, 99.5%) 용매에 분산시켜 혼합하여 니켈 메쉬 (Nillaco Corp., 100 mesh) 지지체 위에 접착 시켰다. tetraethylene glycol dimethylether (TEGDME)에 녹인 1M 농도의 lithium bis(trifluoromethane)sulfonamide (LiTFSI)를 기준 전해질로 사용하였으며,  Swagelok-type 벨브를 이용하여 리튬-이산화황 전지를 제작하였다. 모든 실험은 전기화학 충방전기 (WonA Tech, WBCS 3000, Korea) 을 이용하여 측정하였으며, Swagelok-type 벨브 내 순수 이산화황 압력(770 Torr) 에서 0.2 mA/cm2의 전류 속도로 전기화학적 성능을 측정하였다.방전 과정에서 리튬-이산화황 일차전지는 리튬 이온과 용해되어 있는 이산화황의 직접적인 전기화학 반응을 기반으로 작동한다. 반응 양론은 아래의 화학식과 같다. 음극: 2Li → 2Li+ + 2e-양극: 2SO2 + 2e- → S2O42-전체 반응: 2Li + 2SO2 (gas) → Li2S2O4 (s), 3.1 V vs. Li/Li+.고체상의 반응 생성물인 Li2S2O4는 방전 과정에서 점차적으로 탄소 양극의  빈 구멍들을 채우게 된다. 통상적인 리튬-이산화황 일차전지에서는, 충전 과정을 거치지 않기 때문에 이산화황 기체는 전해질 내에 용해되게 되고, 전지 패키지는 지극히 압축된 상태로 제작된다. 그러나 본 발명의 전지 시스템에서는, Swagelok-type전지를 이용해 이산화황 기체에 열려있는 형태의 새로운 양극 시스템으로 설계하여 전지 패키지에 장착되었다. 이러한 설계를 통해 충전 및 방전 과정에서 이산화황 기체의 빠른 출입을 가능하게 하였다.외부의 이산화황 기체를 이용하여 재충전이 가능하도록 한 리튬-이산화황 전지의 개념도는 (도 1)과 같다. 방전 과정에서는 다공성 탄소 표면의 활성 자리를 통해 리튬 이온과 이산화황 기체의 반응으로 형성되는 고체상의 Li2S2O4가 축적된다. 충전 과정에서는 방전 생성물이 분해되고, 이산화황 기체가 발생하여 열려있는 양극을 통해 방출된다.  (도 1)의 설계를 바탕으로 제조한 리튬-이산화황 전지의 기본적 충전 및 방전에 대한 전기화학 시험 결과를 (도 2의 a)에 나타내었다. 특징적인 점은 외부에서 주입된 이산화황 기체와 리튬 이온이 성공적으로 전기화학 반응을 하는 것과, 그 반응의 전기화학 특성이 기존의 리튬-공기 전지의 특성과 꽤 유사하다는 점이다. 두 전지의 방전 용량은 거의 유사하지만, 리튬-이산화황 전지의 방전 전압이 리튬-공기 전지의 방전 전압보다 약 300 mV 더 높은 것이 확인된다. 또한 리튬-이산화황 전지의 충전 분극은 리튬-공기 전지의 충전 분극보다 낮은 것으로 확인된다. 결론적으로 리튬-이산화황 전지의 충전 및 방전 효율이 리튬-공기 전지의 효율보다 훨씬 우수하다는 결론을 도출할 수 있다.리튬-이산화황 전지의 반응 경로와 속도론에 의해 발생하는 과전압을 살펴보기 위해 수행한 정전류 단속 적정법 결과를 (도 2의 b)에 나타냈다. 매 단계마다 완전히 이완된 후에 나타나는 준열역학 전위는 Li2S2O4의 이론적인 형성전압 (3.1 V)과 매우 유사했고, 이는 방전 및 충전 반응에 Li2S2O4의 형성 및 분해 과정이 관여했음을 의미한다. 기본적 전기화학적 특성을 통해 리튬-이산화황 전지가 재충전이 가능한 이차전지로 될 수 있음을 보여주며, 동시에 높은 용량과 높은 효율을 갖는 것을 보였다. 정확한 전지 내부 반응과 방전 생성물이 형성되고 분해되는 과정을 추가 분석하기 위해 몇 가지 ex-situ 분석을 진행하였다. 실시예 2. 리튬-이산화황 전지의 ex-situ 특성 분석전지 내에 일어나는 전기화학 반응에 대해 분석하기 위해, 방전 및 충전이 진행되는 전극에 대해 X선 회절 분석법(Rigaku DMAX 2500, Cu Kα radiation (wavelength λ = 0.154 nm), 40 kV 및 100 mA에서 수행)과 X선 광전자 분광법(XPS, Thermo VG Scientific, Sigma Probe, UK)을 이용해 반응 생성물을 확인했다. 반응 생성물의 형태모폴로지는 주사전자현미경 (FE-SEM, Philips, XL 30 FEG, Eindhoven, Netherlands)과 투과전자현미경 (TEM, JEOL 3010, Japan)으로 분석 하였다. (도 3)은 리튬-이산화황 전지의 X선 회절 분석법 결과를 나타낸다. X선 회절 분석 결과는 양극에서 점차적으로 Li2S2O4의 형성과 분해가 일어남을 보인다. 통상의 리튬-이산화황 일차전지에서도 방전 생성물로 Li2S2O4이 형성되지만, 본 발명에서는 충전 과정에서 점진적으로 방전 생성물이 분해되는 것을 확인하였다. (도 3)에서 6 단계(step)로 명시한 방전 및 충전 과정 중, 5단계 이후에는 Li2S2O4가 완전히 분해되었고 검출되지 않았다.(도 4)에 나타낸 주사전자현미경 사진은 방전(1-3단계)과 충전(4-6단계) 과정에서 나타나는 반응 생성물 모양의 변화를 보여 준다. 방전 시, 다공성 탄소 전극에서는, 점진적으로 나노 리본 모양의 Li2S2O4가 자라난다. 이는 리튬-공기 전지에서 보여지는 반응물 모양과는 매우 다른 모습이다. 2.0 V까지 완전히 방전이 진행되면, 나노 리본 모양의 방전 생성물은 탄소 전극의 거의 모든 빈 구멍들을 채우게 된다(3 단계). 반대로, 충전 과정에서는 점점 사라져가며, 5 단계 (약 3.8 V) 이후에는 대부분의 리본 모양의 방전 생성물은 관찰되지 않는다. 즉, (도 3)의 ex-situ X선 회절 분석법과 일치하는 결과를 보여준다. 이러한 결과들을 바탕으로 방전 과정에서 형성된 생성물은 충전 과정에서 분해될 수 있다고 결론 내릴 수 있다. 실시예 3. 리튬-이산화황 전지에서 액상 촉매의 효율 분석리튬-이산화황 전지의 분극 과전압을 감소시키기 위해 액상 촉매를 적용해 그 효과를 살펴보았다. 비록 리튬-이산화황 전지의 충전 과전압과 에너지 효율이 리튬-공기 전지보다 우수하지만, 여전히 고체상 생성물을 형성하기 때문에 방전 과정보다 충전 과정에서 높은 과전압이 걸리게 된다. 요오드화 리튬(Lithium iodide, LiI) 같은 액상 촉매를 이용하여 충전 과정에서의 과전압을 감소시킬 수 있는 지 확인하였다. 액상 촉매가 충전 과전압 특성에 어떻게 영향을 미칠 지에 대해 알아보기 위해, 실시예 1의 전지 시스템에 액상 물질인 0.05M lithium iodide(LiI)를 촉매로 첨가하였다. (도 5의 a)은 촉매의 유무에 따른 리튬-공기 전지와 리튬-이산화황 전지의 차이를 비교한 결과를 보여준다. 액체 촉매(Redox Mediator, RM)가 있는 경우 충전 과정에서 전지의 과전압이 감소하는 것을 확인할 수 있었다. 도 5의 a에서 점선으로 나타낸 이론 반응 전압(약 3.1 V)과, 실제 나타나는 전압의 차이를 구하면, 액체 촉매 적용 시 충전 전압이 약 3.2~3.3 V 에 해당하기 때문에 그 차이가 0.3 V 이하로 확인되었다. 따라서 충전 과전압은 0.3V 이하로 줄었고, 촉매를 적용하지 않은 경우에 비해 에너지 효율은 급격히 증가하였다. (도 5의 b)에 나타낸 방전과 충전 후의 X선 회절 분석 결과를 보면, 방전 이후 Li2S2O4가 형성되고, 충전 이후에 Li2S2O4가 분해된 것을 알 수 있다. 본 발명에서는 액체 촉매인 요오드화리튬(LiI)을 적용해 에너지 효율을 더욱 증가시켰고, 용량 1000 mAh/g 조건에서 25회 이상 사이클을 진행시킬 수 있었다.이상, 본 발명내용의 특정한 부분을 상세히 기술하였는바, 당업계의 통상의 지식을 가진 자에게 있어서, 이러한 구체적인 기술은 단지 바람직한 실시태양일 뿐이며, 이에 의해 본 발명의 범위가 제한되는 것이 아닌 점은 명백할 것이다. 따라서 본 발명의 실질적인 범위는 첨부된 청구항들과 그것들의 등가물에 의해 정의된다고 할 것이다.